(57)【特許請求の範囲】
【請求項１】
アクリロニトリル系重合体の有機溶剤溶液を、ジメチルアセトアミド水溶液中にノズル口径が４５〜７５μｍ、孔数３０，０００ヶ以上の紡糸ノズルから凝固糸引き取り速度／吐出線速度が０．８以下で吐出した膨潤糸条を、洗浄／延伸した後、第一油浴槽に導き第一油剤を付与しガイドで一旦絞りを行った後、引き続き第二油浴槽で第二油剤を付与し、乾燥緻密化二次延伸によってトータル延伸倍率５〜１０倍を行うことを特徴とするアクリロニトリル系前駆体繊維の製造方法。
【発明の詳細な説明】
【技術分野】
【０００１】
本発明は、製造コストが低く、生産性に優れ、糸切れ、毛羽の発生の低い、高品位、高品質で、特に強度発現性に優れた太物炭素繊維と太物アクリロニトリル系前駆体繊維及びその製造方法に関する。
【背景技術】
【０００２】
従来、炭素繊維用のアクリロニトリル系前駆体繊維としては、高強度、高弾性率の炭素繊維を得るために、糸切れや毛羽の発生の少ない、品質に優れた３，０００〜２０，０００フィラメントの，いわゆるスモールトウが主に製造され、これから製造された炭素繊維が航空・宇宙、スポーツ分野等の多くの分野に用いられてきた。
【０００３】
一方、炭素繊維の利用は、自動車、土木、建築、エネルギー等の一般産業分野に拡大されつつある。そのため高強度、高弾性率で、より安価で生産性の優れた太物炭素繊維の供給が求められている。例えば、特許文献１〜３に太物炭素繊維またはアクリロニトリル系前駆体繊維の製造法が開示されているが、いずれに開示されている炭素繊維も強度発現性が十分ではなく、従来のフィラメント数が１２，０００本以下のスモールトウ並のストランド強度、弾性率には至っていないのが現状である。
【０００４】
【特許文献１】特開平１０−１２１３２５号公報
【特許文献２】特開平１１−１８９９１３号公報
【特許文献３】特開２００１−１８１９２５号公報
【発明の開示】
【発明が解決しようとする課題】
【０００５】
そこで、本発明は、製造コストが低く、生産性に優れ、糸切れ、毛羽の発生の低い、高品位、高品質で、特に強度発現性に優れた太物炭素繊維と太物アクリロニトリル系前駆体繊維及びその製造方法を提供することを課題とする。
【課題を解決するための手段】
【０００８】
本発明の要旨は、アクリロニトリル系重合体の有機溶剤溶液を、ジメチルアセトアミド水溶液中にノズル口径が４５〜７５μｍ、孔数３０，０００ヶ以上の紡糸ノズルから凝固糸引き取り速度／吐出線速度が０．８以下で吐出した膨潤糸条を、洗浄／延伸した後、第一油浴槽に導き第一油剤を付与しガイドで一旦絞りを行った後、引き続き第二油浴槽で第二油剤を付与し、乾燥緻密化二次延伸によってトータル延伸倍率５〜１０倍を行うことを特徴とするアクリロニトリル系前駆体繊維の製造方法である。
【発明の効果】
【０００９】
本発明によれば、製造コストが低く、生産性に優れ、糸切れ、毛羽の発生の低い、高品位、高品質で、特に強度発現性に優れた太物炭素繊維と太物アクリロニトリル系前駆体繊維及びその製造方法を供給することができる。
【発明を実施するための最良の形態】
【００１０】
以下、本発明を詳細に説明する。
『アクリロニトリル系前駆体繊維』
本発明のアクリロニトリル系前駆体繊維は、複数の、アクリロニトリル系重合体の単繊維を束ねたトウである。
【００１１】
（アクリロニトリル系重合体）
アクリロニトリル系重合体としては、アクリロニトリル単位を９５質量％以上含有する重合体であることが、アクリロニトリル系前駆体繊維を焼成して得られる炭素繊維の強度発現性の面で好ましい。
アクリロニトリル系重合体は、アクリロニトリルと、必要に応じてこれと共重合しうる単量体とを、水溶液中におけるレドックス重合、不均一系における懸濁重合、分散剤を使用した乳化重合などによって、重合して得ることができる。
アクリロニトリルと共重合しうる単量体としては、例えば、メチル（メタ）アクリレート、エチル（メタ）アクリレート、プロピル（メタ）アクリレート、ブチル（メタ）アクリレート、ヘキシル（メタ）アクリレート等の（メタ）アクリル酸エステル類；塩化ビニル、臭化ビニル、塩化ビニリデン等のハロゲン化ビニル類；（メタ）アクリル酸、イタコン酸、クロトン酸等の酸類およびそれらの塩類；マレイン酸イミド、フェニルマレイミド、（メタ）アクリルアミド、スチレン、α−メチルスチレン、酢酸ビニル；スチレンスルホン酸ソーダ、アリルスルホン酸ソーダ、β−スチレンスルホン酸ソーダ、メタアリルスルホン酸ソーダ等のスルホン基を含む重合性不飽和単量体；２−ビニルピリジン、２−メチル−５−ビニルピリジン等のピリジン基を含む重合性不飽和単量体等が挙げられる。
【００１２】
（単繊繊度）
アクリロニトリル系前駆体繊維を構成する単繊維の繊度は０．７〜１．３ｄｔｅｘであることが必要である。単繊維の繊度が０．７ｄｔｅｘ未満であるとアクリル繊維糸条を安定に紡糸することが難しくなり、逆に１．３ｄｔｅｘを越えると断面二重構造が顕著になり、高性能な炭素繊維が得られにくい。
【００１３】
（フィラメント数）
アクリロニトリル系前駆体繊維を構成するフィラメント数は３０，０００本以上であることが必要である。その範囲でアクリロニトリル系前駆体繊維や炭素繊維の製造条件から最も好ましいフィラメント数を選べばよい。アクリロニトリル系前駆体繊維のハンドリング、製造コスト、生産性、更には耐炎化工程、炭素化工程で均一な熱処理等を考えた場合、１００，０００本以下であることが好ましい。
【００１４】
（単繊維間の接着数）
アクリロニトリル系前駆体繊維を構成する単繊維間の接着数は、５ヶ／３０，０００本以下であり、繊維軸に垂直方向の結晶領域サイズが１．１×１０−８ｍ以上であることが好ましい。単繊維の接着は後の耐炎化工程及び炭素化工程で毛羽や束切れ等の発生原因となるだけでなく、ストランド強度も著しく低下するため、接着数は可能な限り少ない方が好ましい。
【００１５】
ここで、単繊維の接着数は、以下のようにして測定される。
単糸間の接着の判定は、巻き取った前駆体繊維を約５ｍｍにカットし１００ｍＬのアセトン中に分散させ、１００ｒｐｍ（回転／分）で１分間攪拌後、黒色濾紙にて濾過し、単糸繊維の接着個数を測定する。
【００１６】
（繊維軸に垂直方向の結晶領域サイズ）
本発明では、繊維軸に垂直方向の結晶領域サイズが１．１×１０−８ｍ以上であることが好ましい。
【００１７】
結晶領域サイズは、以下の方法で測定する。アクリロニトリル系前駆体繊維を５０ｍｍ長に切断し、これを３０ｍｇ精秤採取し、試料繊維軸が正確に平行になるようにして引き揃えた後、試料調整用治具を用いて巾１ｍｍの厚さが均一な繊維試料束に整える。この繊維試料束に酢酸ビニル／メタノール溶液を含浸させて形態が崩れないように固定した後、これを広角Ｘ線回折試料台に固定する。Ｘ線源として、株式会社リガク製のＣｕＫα線（Ｎｉフィルター使用）Ｘ線発生装置を用い、同じく株式会社リガク製のゴニオメーターにより、透過法によってグラファイトの面指数（１００）に相当する２θ＝１７°近傍の回折ピークをシンチレーションカウンターにより検出する。このとき、出力は４０ｋＶ−１００ｍＡとする。回折ピークにおける半値巾から下記の式を用いて、結晶領域サイズＬａを求める。
【００１８】
Ｌａ＝Ｋλ／（β0ｃｏｓθ）
〔式中、Ｋはシェラー定数０．９、λは用いたＸ線の波長（ここではＣｕＫα線を用いているので、１．５４１８×１０−２ｍ）、θはＢｒａｇｇの回折角、β０は真の半値巾、β０＝βＥ−β１（βＥは見かけの半値巾、β１は装置定数であり、ここでは１．０５×１０−２ｒａｄ）である。〕
【００１９】
（アクリロニトリル系前駆体繊維の単繊維の強度）
アクリロニトリル系前駆体繊維の単繊維の強度は、好ましくは５ｃＮ／ｄｔｅｘ以上であり、より好ましくは６．５ｃＮ／ｄｔｅｘ以上であり、さらに好ましくは７ｃＮ／ｄｔｅｘ以上である。単繊維の強度が５ｃＮ／ｄｔｅｘ未満では、焼成工程での単糸切れによる毛羽の発生が多くなって焼成工程通過性が悪くなる。得られる炭素繊維の強度も著しく低下する。
【００２０】
ここで、アクリロニトリル系前駆体繊維の単繊維の強度は、単繊維自動引張強伸度測定機（株式会社オリエンテック製ＵＴＭ  ＩＩ−２０）を使用し、台紙に貼られた単繊維をロードセルのチャックに装着し、毎分２０．０ｍｍの速度で引っ張り試験を行い強伸度を測定することによって求められる。
【００２１】
（アクリロニトリル系前駆体繊維の単繊維の繊度斑）
更に、アクリロニトリル系前駆体繊維を構成する単繊維の繊度斑（ＣＶ値）が１０％以下であり、好ましくは７％以下であり、更に好ましくは５％以下にすることが好ましい。１０％を越えると紡糸工程及び焼成工程において糸切れ、巻き付きトラブルが発生しやすくなる。
【００２２】
ここで、単繊維の繊度斑は以下のようにして決定される。
内径１ｍｍの塩化ビニル樹脂製のチューブ内に測定用のアクリロニトリル系重合体の繊維を通した後、これをナイフで輪切りにして試料を準備する。ついで、該試料をアクリロニトリル系重合体の繊維断面が上を向くようにしてＳＥＭ試料台に接着し、さらにＡｕを約１０ｎｍの厚さにスパッタリングしてから、ＰＨＩＬＩＰＳ社製ＸＬ２０走査型電子顕微鏡により、加速電圧７．００ｋＶ、作動距離３１ｍｍの条件で繊維断面を観察し、単繊維の繊維断面積をランダムに３００ヶ程度測定し、繊度を算出する。
【００２３】
（アクリロニトリル系前駆体繊維へ油剤の付着斑）
また、アクリロニトリル系前駆体繊維の長さ方向における油剤の付着斑（ＣＶ値）についても１０％以下であり、好ましくは５％未満である。
アクリロニトリル系前駆体繊維の長さ方向での油剤の付着斑が大きいと紡糸工程において接着や融着が発生し、その結果単糸切れや束切れ等のトラブルの原因となる。
得られる炭素繊維としても品質、性能（特にストランド強度）の面であまり好ましくない。高品質、高性能なアクリロニトリル系前駆体糸条及び炭素繊維を得るためには、スモールトウ、ラージトウの総繊度に関係なく、如何に油剤を均一に付着させることができるかが製造上のポイントである。
【００２４】
また、油剤の長さ方向による付着斑は、前駆体糸条の長さ方向に連続してＮ＝１０でサンプリングを行い、理学電機工業株式会社の波長分散型蛍光Ｘ線分析装置（卓上型蛍光Ｘ線分析装置  ＺＳＸｍｉｎｉ）を用いて測定を行い油剤付着斑を測定する。
【００２５】
『アクリロニトリル系前駆体繊維の製造方法』
本発明のアクリロニトリル系前駆体繊維の製造方法として、アクリロニトリル系重合体と有機溶剤からなる紡糸原液を、濃度５０〜７０質量％、温度３０〜５０℃の有機系水溶液からなる第１凝固浴中にノズル口径が４５〜７５μｍ、孔数３０，０００ヶ以上の紡糸ノズルから凝固糸引き取り速度／吐出線速度が０．８以下で吐出させ膨潤糸条を得、続いて、洗浄／延伸した後、エアーブローバーにより含水水分を可能な限り除去して第一油浴槽に導き第一油剤を付与し、２本以上のガイドで一旦絞りを行った後、引き続き第二油浴槽で第二油剤を付与し、乾燥緻密化二次延伸によってトータル延伸倍率５〜１０倍を行うことでアクリロニトリル系前駆体繊維を得ることが可能となる。
【００２６】
（紡糸原液）
紡糸原液に使用する有機溶剤としては、例えば、ジメチルアセトアミド、ジメチルスルホキシド、ジメチルホルムアミド等が挙げられる。中でも、ジメチルアセトアミドは、溶剤の加水分解による性状の悪化が少なく、良好な紡糸性を与えるので、好適に用いられる。
【００２７】
（紡糸口金）
紡糸原液を押し出すための紡糸口金には、アクリロニトリル系前駆体繊維の単繊維繊度として０．７〜１．３ｄｔｅｘ程度の単繊維を製造する際の孔径、すなわち４５〜７５μｍの孔径のノズル孔を有する紡糸口金を使用できる。
小孔径ノズルを用いることで、「凝固糸の引取り速度／ノズルからの紡糸原液の吐出線速度」が小さく（０．８倍以下）なることにより、良好な紡糸性を維持することができる。
【００２８】
（膨潤糸条に対する湿熱延伸）
凝固浴から引き取られた膨潤糸条は、その後の湿熱延伸によって繊維の配向をさらに高めるものである。この湿熱延伸は膨潤状態にある膨潤繊維を水洗に付しながらの延伸、あるいは熱水中での延伸によって行われる。中でも、高生産性の観点から、熱水中での延伸を行うのが好ましい。
【００２９】
（膨潤繊維の膨潤度）
また、湿熱延伸を施した後の乾燥前の膨潤繊維の膨潤度は、１００質量％以下にすることが好ましい。湿熱延伸を施した後の乾燥前の膨潤繊維の膨潤度が、１００質量％以下にある繊維は、表層部と繊維内部とが均一に配向していることを意味するものである。凝固浴中での凝固糸製造の際の「凝固糸の引取り速度／ノズルからの紡糸原液の吐出線速度」を下げることによって、凝固浴中での凝固糸の凝固を均一なものにした後、これを湿熱延伸することにより、内部まで均一に配向することができる。これによって、乾燥前の膨潤繊維の膨潤度を１００質量％以下とすることができる。
【００３０】
ここで、膨潤繊維の膨潤度は以下のようにして決定される。
膨潤状態にある繊維の付着液を遠心分離機[３，０００ｒｐｍ（回転／分）、１５分]によって除去した後の質量ｗと、これを熱風乾燥機で乾燥（１０５℃×２時間）した後の質量ｗ０とにより、
膨潤度（質量％）＝（ｗ−ｗ０）×１００／ｗ０
によって求めることができる。
【００３１】
『炭素繊維』
本発明の炭素繊維は、単繊維繊度が０．７〜１．３ｄｔｅｘ、フィラメント数が３０，０００本以上のアクリロニトリル系前駆体繊維を焼成して得られる炭素繊維であって、ストランド強度（ＪＩＳ  Ｒ７６０１−１９８６）が５００ｋｇ／ｍｍ２以上である炭素繊維である。
【００３２】
本発明の炭素繊維は、前述のアクリロニトリル系前駆体繊維を公知な方法で焼成することによって、得られるが、その中でも、アクリロニトリル系前駆体繊維を、低い温度から高い温度にゾーン毎に２２０〜２５０℃に調節した耐炎化炉で連続的に、収縮を制限しながら耐炎化処理を行い、密度１．３６ｇ／ｃｍ３程度の耐炎化繊維糸条を得、その後３００〜７００℃の温度分布を有する窒素雰囲気の炭素化炉中にて、収縮を制限しながら、１〜５分間の炭素化処理を行い、続いて１，０００〜１，３００℃の温度分布を有する窒素雰囲気からなる炭素化炉中にて、収縮を制限しながら、１〜５分間の炭素化処理する方法が好ましい。
【００３３】
以下に、実施例により本発明をより具体的に説明する。なお、以下に述べる実施例は、本発明における最良の実施形態の一例であるものの、本発明は、これら実施例により限定されるものではない。
【実施例１】
【００３４】
アクリロニトリル、アクリルアミド、メタクリル酸を、過硫酸アンモニウム−亜硫酸水素アンモニウムおよび硫酸鉄の存在下、水系懸濁重合により共重合し、アクリロニトリル単位／アクリルアミド／メタクリル酸単位＝９６／３／１（質量比）からなるアクリロニトリル系重合体を得た。このアクリロニトリル系重合体をジメチルアセトアミドに溶解し、２１質量％の紡糸原液を調製した。
この紡糸原液を孔数５０，０００、孔径４５μｍの紡糸口金を通して、濃度６０質量％、温度３５℃のジメチルアセトアミド水溶液からなる凝固浴中に吐出させて凝固糸にし、紡糸原液の吐出線速度の０．４５倍の引取り速度で引き取った。
【００３５】
ついで、この繊維に対して水洗と同時に３倍の延伸を行い、１．５質量％に調製したアミノシリコン系油剤の第一油浴槽に導き第一油剤を付与し、数本のガイドで一旦絞りを行った後、引き続き１．５質量％に調製したアミノシリコン系油剤の第二油浴槽で第二油剤を付与した。この繊維を熱ロールを用いて乾燥し、熱ロール間による乾熱二次延伸を２．０倍行った。その後、タッチロールにて繊維の水分率を調整し、ワインダーで巻き取ることにより、単繊維繊度１．２ｄｔｅｘのアクリロニトリル系前駆体繊維を得た。
得られたアクリロニトリル系前駆体繊維について、接着数、結晶領域サイズ、単繊維の強度、単繊維の繊度斑、油剤付着斑、および膨潤度を測定し表１に示した。
【００３６】
アクリロニトリル系前駆体繊維を耐炎化処理温度２２６、２２９、２３４、２３９および２４４℃で各々１２分、計６０分連続的に耐炎化処理を行い、密度１．３６ｇ／ｃｍ３の耐炎化繊維糸条を得た。この時の耐炎化処理時の工程張力を１３６×１０−３ｃＮ／ｄＴｅｘにして繊維の収縮を制限しながら、続いて３００〜７００℃の温度分布を有する窒素雰囲気からなる炭素化炉中にて、６８×１０−３ｃＮ／ｄＴｅｘの張力を付し、繊維の収縮を制限しながら、１．５分間の炭素化処理を付し、続いて１，０００〜１，３００℃の温度分布を有する窒素雰囲気からなる炭素化炉中にて、６８×１０−３ｃＮ／ｄＴｅｘの張力を付し、繊維の収縮を制限しながら、１．５分間の炭素化処理を付すことにより、炭素繊維を製造した。
【実施例２】
【００３７】
単繊維繊度を０．７８ｄｔｅｘに変更し、紡糸原液の吐出線速度の０．７倍の引取り速度で引き取った以外は、実施例１と同様にしてアクリロニトリル系前駆体繊維を得た。このアクリロニトリル系前駆体繊維を実施例１と同様にして焼成し、炭素繊維を得た。
【実施例３】
【００３８】
湿熱延伸倍率を４．５倍、乾燥緻密化後の二次延伸を２倍に変更し、紡糸原液の吐出線速度の０．３倍の引取り速度で引き取った以外は、実施例１と同様にして単繊維繊度１．２ｄｔｅｘのアクリロニトリル系前駆体繊維を得た。このアクリロニトリル系前駆体繊維を実施例１と同様にして焼成し、炭素繊維を得た。
【実施例４】
【００３９】
紡糸口金のノズル孔径７５μｍに変更し、紡糸原液の吐出線速度の０．７９倍の引取り速度で引き取った以外は、実施例１と同様にして単繊維繊度１．２ｄｔｅｘのアクリロニトリル系前駆体繊維を得た。このアクリロニトリル系前駆体繊維を実施例１と同様にして焼成し、炭素繊維を得た。
【実施例５】
【００４０】
孔数３０，０００、ノズル孔径４５μｍの紡糸口金に変更した以外は、実施例１と同様にして単繊維繊度１．２ｄｔｅｘのアクリロニトリル系前駆体繊維を得た。このアクリロニトリル系前駆体繊維を実施例１と同様にして焼成し、炭素繊維を得た。
【実施例６】
【００４１】
孔数３０，０００、ノズル孔径４５μｍの紡糸口金でに変更し、凝固浴中に吐出させて凝固糸にし、紡糸原液の吐出線速度の０．４４倍の引取り速度で引き取った。この繊維に対して水洗と同時に４．７５倍の延伸と熱ロール間による乾熱二次延伸を２．０倍行った以外は、実施例１と同様にして単繊維繊度０．７８ｄｔｅｘのアクリロニトリル系前駆体繊維を得た。このアクリロニトリル系前駆体繊維を実施例１と同様にして焼成し、炭素繊維を得た。
［比較例１］
【００４２】
孔数５０，０００、ノズル孔径９０μｍの紡糸口金に変更し、紡糸原液の吐出線速度の１．７９倍の引取り速度で引き取った以外は、実施例１と同様にして単繊維繊度１．２ｄｔｅｘのアクリロニトリル系前駆体繊維を得た。このアクリロニトリル系前駆体繊維を実施例１と同様にして焼成し、炭素繊維を得た。
紡糸原液の吐出線速度の１．７９倍の引取り速度で引き取った凝固糸は、凝固浴中で延伸切れが発生し、安定した紡糸が困難であった。また、焼成して得られた炭素繊維のストランド強度も低かった。
［比較例２］
【００４３】
湿熱延伸倍率を６．０倍、乾燥緻密化後の二次延伸を２．０倍に変更し、紡糸原液の吐出線速度の０．２３倍の引取り速度で引き取った以外は、実施例１と同様にして単繊維繊度１．２ｄｔｅｘのアクリロニトリル系前駆体繊維を得た。このアクリロニトリル系前駆体繊維を実施例１と同様にして焼成し、炭素繊維を得た。
トータル延伸倍率が１０倍を超えるアクリロニトリル系前駆体繊維は、単繊維の接着数が増加し、また単繊維の繊度斑が１０％を越え、これから得られた炭素繊維はストランド強度が低かった。
［比較例３］
【００４４】
湿熱延伸倍率を２．０倍、乾燥緻密化後の二次延伸を２．０倍に変更し、紡糸原液の吐出線速度の０．６７倍の引取り速度で引き取った以外は、実施例１と同様にして単繊維繊度１．２ｄｔｅｘのアクリロニトリル系前駆体繊維を得た。このアクリロニトリル系前駆体繊維を実施例１と同様にして焼成し、炭素繊維を得た。
トータル延伸倍率が５倍以下のアクリロニトリル系前駆体繊維は、乾燥前の膨潤糸の膨潤度が１００％を越え、これから得られた炭素繊維はストランド強度が低かった。
［比較例４］
【００４５】
孔数５０，０００、ノズル孔径３０μｍの紡糸口金に変更し、紡糸原液の吐出線速度の０．１４倍の引取り速度で引き取った以外は、実施例１と同様にして単繊維繊度１．２ｄｔｅｘのアクリロニトリル系前駆体繊維を得た。このアクリロニトリル系前駆体繊維を実施例１と同様にして焼成し、炭素繊維を得た。
ノズル孔径３０μｍの紡糸口金で紡糸原液の吐出線速度の０．１４倍で紡糸したアクリロニトリル系前駆体繊維は、単繊維接着数が増加し、さらに、乾熱二次延伸工程で糸切れ、束切れが発生し、安定した紡糸が困難であった。また、焼成して得られた炭素繊維のストランド強度も低かった。
［比較例５］
【００４６】
１．５質量％に調製したアミノシリコン系油剤の第一油浴槽に導き第一油剤のみ付与し、第二油浴槽をバイパスした以外は、実施例１と同様にして単繊維繊度１．２ｄｔｅｘのアクリロニトリル系前駆体繊維を得た。このアクリロニトリル系前駆体繊維を実施例１と同様にして焼成し、炭素繊維を得た。
油浴の付着処理を一段で紡糸したアクリロニトリル系前駆体繊維は、単繊維間の接着数が増加し、さらに、油剤の付着斑も増加した。また、焼成して得られた炭素繊維のストランド強度も低かった。
【００４７】
【表１】
0004775928.tif 000002
【産業上の利用可能性】
【００４８】
本発明によれば、製造コストが低く、生産性に優れ、糸切れ、毛羽の発生の低い、高品位、高品質で、特に強度発現性に優れた太物炭素繊維と太物アクリロニトリル系前駆体繊維及びその製造方法を供給することができる。